(57)【特許請求の範囲】
【請求項１】
導電性表面に第１の導電性パッドを有してなる第１の基板と、第２の基板の上の、半田材料フラックス剤が含まれない半田バンプが設けられた第２の導電性パッドを有する導電性表面との間に、第１の基板のエッジ及び第２の基板のエッジから内側に配置されるように、硬化温度が前記半田のリフロー温度よりも高く、β−フェニル酸および／またはβ−フェニルヒドロキシ酸を含有するポリマーフラックス剤を含む液状ポリマー材料を供給し、
前記液状ポリマー材料が第１の基板のエッジ及び第２の基板のエッジへ向かって流れるように、第１の基板と第２の基板の間で前記液状ポリマー材料を押圧し、
前記液状ポリマー材料を硬化させる、
基板組立体の製造方法。
【請求項２】
前記液状ポリマー材料は、１５重量パーセント乃至７０重量パーセントのポリマー樹脂と、１５重量パーセント乃至７０重量パーセントの硬化剤と、０．１０重量パーセント乃至２０重量パーセントのポリマーフラックス剤と、を含む、請求項１記載の製造方法。
【発明の詳細な説明】
【０００１】
【発明の属する技術分野】
本発明は、半導体基板を接合する技術に係り、特に、大型基板を接合若しくは結合する方法に関する。
【０００２】
【従来の技術】
Capote外の米国特許第5,376,403号、Pennisi外の米国特許第5,128,746号、Horiの米国特許第5,232,532号、Coques外の米国特許第5,157,828号、Yoshida外の米国特許第5,187,123号、Pommerの米国特許第5,839,199号、及び、Schorの米国特許第5,842,273号に関連した技術が記載されている。
【０００３】
Capote外の米国特許第5,376,403号には、ポリマーを形成する成分の他に金属及び半田を含む導電性混合物が開示されている。チップをフレキシブル基板にボンディングする際にボイドを取り除く技術が記載されている。フレキシブルパッド又はペーパーがフレキシブル基板の下側へ接続される。フレキシブル基板は、ボンディング中に変形し、液状接着剤が硬化し固まる前に、液状接着剤から空気が流出させる。チップをフレキシブル基板にボンドするため使用される接着剤は、液状若しくはペースト状であり（ボンディングフィルム若しくはボンディングシートではない）、その目的は、ボンディング中に気泡を除去することである。
【０００４】
Pennisi外の米国特許第5,128,746号は、ポリマー形成成分を含有するフラックスを教示する。フラックスを形成する成分は、アビエチン酸、アジピン酸、アスコルビン酸アクリル、クエン酸、及び、リンゴ酸よりなる群から選択された酸であるとして記載されている。
【０００５】
Horiの米国特許第5,232,532号には、チップをフレキシブル基板へボンディングする際にボイドを除去する技術が記載されている。ボンディング中に変形し、液状接着剤が硬化し固まる前に、液状接着剤から空気が流出させるフレキシブル基板の下側にフレキシブルパッド又はペーパーを使用する。
【０００６】
Coques外の米国特許第5,157,828号には、部分真空が基板とサポートの間のスペースに与えられるように、基板とサポートの間で粘着性ループを使用することが記載されている。
【０００７】
Yoshida外の米国特許第5,187,123号には、半導体装置をリードフレームへボンディングする際に、ボイドを生じない粘着層が記載されている。半導体装置とリードフレームとの間には、金属コネクションは存在しない。接着剤は、液状又はペースト状で、数箇所の予め配置されたスポットへ塗布され、半導体基板をリードフレームへ取り付ける間にボイドの形成を阻止する。
【０００８】
Pommerの米国特許第5,839,199号には、２枚以上の基板の間に均一なギャップ若しくは間隔を設けるため、非導電性粒子（即ち、ゲージ粒子）を使用し、電気相互連結を形成するため銅ポスト／スズの導電性ペーストを使用することが開示されている。
【０００９】
Schorの米国特許第5,842,273号には、基板間に電気コネクションを形成するため導電性接着剤を使用することが記載されている。この接着剤は、導電性粒子、薄片などを含むエラストマー熱硬化剤である。半田は使用しない。電気コネクションは、主として、金属コンタクトによって実現される。
【００１０】
【発明が解決しようとする課題】
フリップチップを基板に接合する上述の先行技術文献に記載されているような従来のアンダーフィルプロセスは、非常に小さい接合面積（典型的に、１インチ平方、すなわち、約２．５４×２．５４ｃｍ２以下の面積）に制限される。基板のビルドアップには費用がかかる。したがって、本発明は、２段階タックラミネーションと、最終ラミネーションプロセスとによって、２枚以上の大面積基板の間にＺコネクションを確立する経済的な方法の提供を目的とする。
【００１１】
【課題を解決するための手段】
上記目的を達成するため、本発明による基板組立体を製造する方法は、第１の実質的に平坦な基板と、第２の実質的に平坦な基板上の導電性表面との間に、液状ポリマー材料を供給する。液状ポリマー材料は、好ましくは、第１の基板のエッジ及び第２の基板のエッジから内向きに散布される。本発明の方法は、液状ポリマーが第１の基板のエッジ及び第２の基板のエッジへ向かって流れるように、第１の基板と第２の基板の間の液状ポリマー材料を加圧し、液状ポリマー材料を硬化させる。第１の基板上の導電性表面は、第１の基板と第２の基板の間の液状ポリマー材料を加圧した後、第２の基板上の導電性表面と接触させられる。本発明の他の実施例によれば、液状ポリマー材料は、第１の基板若しくは第２の基板上に存在するダイに供給される。好ましくは、少なくとも１枚の基板は、少なくとも、一辺が約６×２．４ｃｍの寸法のような３６インチ平方（即ち、３６×２．４２ｃｍ２）の平坦な表面積を有する。
【００１２】
一方の平坦な基板の導電性表面は、半田材料フラックス剤を含んでいても含んでいなくても構わない半田バンプを有する。液状ポリマー材料は、約１５重量パーセント乃至約７０重量パーセントのポリマー樹脂と、約１５重量パーセント乃至約７０重量パーセントの硬化剤と、約０．１０重量パーセント乃至約２０重量パーセントのポリマーフラックス剤と、を含む。ポリマーフラックス剤は、β−フェニル酸、又は、β−フェニルヒドロキシ酸を含む。β−フェニル酸は、β−フェニル酢酸と、β−フェニルアクリル酸と、β−フェニルクロトン酸と、これらの混合物と、よりなる群から選択される。
【００１３】
さらに、本発明は、約１５重量パーセント乃至約７０重量パーセントのポリマー樹脂と、約１５重量パーセント乃至約７０重量パーセントの硬化剤と、約０．１０重量パーセント乃至約２０重量パーセントのフラックス剤と、を含むポリマー混合物である。
【００１４】
さらに、本発明は、下部基板と、上記下部基板の上に設けられたポリマー混合物と、上記ポリマー混合物の上に置かれた上部基板と、を具備し、上記ポリマー混合物は、約１５重量パーセント乃至約７０重量パーセントのポリマー樹脂と、約１５重量パーセント乃至約７０重量パーセントの硬化剤と、約０．１０重量パーセント乃至約２０重量パーセントのフラックス剤と、を含む、基板組立体である。
【００１５】
上記の本発明の目的及び構成、並びに、以下の詳細な説明によって当業者には明らかである種々の付加的な構成及び特徴は、本発明の方法及び組立体によって実現され、本発明の好ましい実施例は、添付図面を参照して、例示的に以下で説明する。
【００１６】
【発明の実施の形態】
図１Ａ及び１Ｂは、本発明の液状ポリマーを含み、離間した大型基板のペアの垂直断面図であり、液状ポリマーは、下部基板によって支持され、離間した大型基板のペアを圧縮する前に上部基板と接触させられ、液状ポリマーが下部基板及び上部基板の周縁部に向かって流れる（強制的に流される）。
【００１７】
同図には、基板組立体１０が示されている。基板組立体１０は、下部基板１２と、上部基板１４と、下部基板１２と上部基板１４の間に供給されたポリマー（たとえば、液状熱硬化ポリマー）１６と、を含む。下部基板１２及び上部基板１４は、それぞれ、導体パッド１８及び２０が接続されている。半田バンプ１９は、導体パッド１８に付けられ、導体パッド１８と導体パッド２０の結合を補助する。基板１２及び１４は、それぞれ、エッジ１２ａ及び１４ａを有し、フレキシブル基板、剛性基板、回路形成基板、剛性ウェーハ、ＰＣＢ若しくはラミネート回路基板のような回路基板などから選択された適当な基板（たとえば、半導体若しくは導体基板）である。基板１２及び／又は基板１４は、好ましくは、
基板１２及び／又は基板１４が、約６インチ（すなわち、約６×２．４ｃｍ）以上の寸法に決められたときのように、３６平方インチ（すなわち、約３６×２．４２ｃｍ２）以上の平坦な表面積を有する大型基板である。
【００１８】
図３からわかるように、液状ポリマー１６は、下部基板１２上で、下部基板１２に支持された複数のダイ２４によって取り囲まれた中央ダイ２４ａの周りに同心円状に散布してもよい。上部基板１４が下向きに下げられたとき、液状ポリマー１６は圧縮され、下部基板１２の周縁部１２ａと、上部基板１４の周縁部１４ａに向かって強制的に外向きに流される。
【００１９】
本発明の他の一実施例では、液状ポリマー１６は、図４にわかり易く示されているように、複数のダイ２４の各ダイの上に重ねられる。上部基板１５が下向きに降ろされたとき、塗布された各ポリマー１６は、圧縮され、下部基板１２の周縁部１２ａと、上部基板１４の周縁部１４ａに向かって強制的に外向きに流される。
【００２０】
再度、図１Ａ及び１Ｂを参照するに、測定された量の液状ポリマー１６が、下部基板１２の所定の位置に散布される。上部基板１４は下部基板１２の方へ下げられ、その下降中に、上部基板１４は散布されたポリマー１６と接触し、ポリマー１６を強制的に外向きに流し出す。基板接合の終了時（すなわち、導体パッド１８及び２０が、図２に示されるように、半田バンプ１９をリフロー処理するため接触させられたとき）、接合した組立体１０は、当業者に周知のように、導電性ジョイント３１（すなわち、半田バンプ１９を用いて導体パッド１８及び２０を一つに接合するジョイント）を形成し、ポリマー１６を硬化させるため、加熱サイクルに入る。図２に示されるように、硬化後のポリマー１６は、接合した基板組立体１０の一体部を形成する。
【００２１】
本発明のポリマー１６は、導電性ジョイントと基板表面上の回路とに対し、半密封状シールを実現する。ポリマー１６は、作用中に応力緩和を行なう。温度変動は、基板組立体中の部品間の熱膨張率の不一致によって応力を生じさせる可能性がある。ポリマー１６は、基板回路間の電気信号を隔離する誘電体層も画成する。上述の通り、ポリマー１６は、図３に示されるように、下部基板１２の中央領域に散布してもよく、或いは、図４に示されるように、各ダイの中央毎に個別に与えてもよい。基板の中央に与えられたとき、ポリマー１６は、単一のフロー前線で外向きに流れる。多数の点に散布したとき、フロー前線は、散布位置毎に存在し、これらのフロー前線は、最終的に併合し、より少ない数のフロー前線を形成する。フロー前線が併合し、外気条件で接合が行なわれるとき、気泡が閉じ込められる。真空環境下での接合は、気泡の閉じ込めを除去できる。単一点へのポリマーの付与は、基板が小さい場合には有効であるが、非常に大面積の基板を接合する場合には、多数点へのポリマーの付与によって、ダイ領域毎に優れたフロー制御を実現することができる。
【００２２】
半田バンプ１９用の適切な材料は、金属、又は、単相若しくは多相の合金である。合金は、二元、三元、或いは、より高次の混合物でもよい。たとえば、共晶Ｐｂ／Ｓｎや、Ｉｎ−Ｓｎ、Ｂｉ−Ｓｎ、Ｉｎ−Ａｇ、Ｓｎ−Ｓｂ、Ａｕ−Ｓｎ及びＰｂ−Ｓｎを含む合金などが考えられる。さらに特定的な半田の例には、５２  Ｉｎ／４８  Ｓｎ、５８  Ｂｉ／４２  Ｓｎ、９７  Ｉｎ／３  Ａｇ、Ｉｎ、３７  Ｐｂ／６３  Ｓｎ、９６．５  Ｓｎ／３．５  Ａｇ、９５  Ｓｎ／５  Ｓｂ、８０  Ａｕ／２０  Ｓｎ、及び、９０  Ｐｂ／１０  Ｓｎが含まれる（なお、重量パーセントで表わされている）。半田材料は、半田バンプ１９用の半田材料から酸化物を除去するために適当な材料（たとえば、半田材料フラックス剤）を含む。半田材料フラックス剤は、有機酸を含み、半田材料の内部及び半田材料上にある酸化物を除去するため、ポリマー１６に含有されたフラックス剤と共に使用される。有機酸は、かなり高い沸点をもつため、好ましい材料である。フラックス剤の例には、桂皮酸、琥珀酸、グルタル酸、アジピン酸、ピメリン酸、スベリン酸、アゼライン酸、セバシン酸、並びに、これらの原料及び混合物が含まれる。半田材料フラックス剤は、好ましくは、桂皮酸、アジピン酸、又は、化学的に類似した機能若しくは化学的に類似した構造をもつ他の酸のうちの少なくとも一つを含む。さらに、半田材料フラックス剤は、適当な割合で半田バンプ１９用の半田材料の中に入れてもよいが、好ましくは、半田材料のうちの約０．１乃至約２５重量パーセントを占める。
【００２３】
半田材料フラックス剤は、実質的に不揮発性である（たとえば、導電性混合物が硬化したときに、実質的に沸騰若しくは揮発しない。）。ある種の環境において、半田材料フラックス剤は、約１００℃以上の融点をもつ。半田材料フラックス剤の沸点又は分解点は、いくら低くても、半田バンプ１９用の半田材料内の導電性粒子に存在する最低融点よりも高い（たとえば、約１０℃以上である。）。特定のフラックス剤の選定は、半田バンプ１９用の半田材料に使用される特定の導電性材料に依存する。たとえば、半田材料フラックス剤は、約１３３℃の融点及び約３００℃の沸点をもつ桂皮酸である。桂皮酸と共に使用できる適当な導電性粒子には、約１８３℃の融点をもつ３７  Ｐｂ／６３  Ｓｎ半田から作られた粒子が含まれる。
【００２４】
本発明のポリマー１６は、好ましくは、金属、導電性材料、半田材料を含有しない（すなわち、半田バンプ１９に含まれる材料を含有しない。）。本発明のポリマー１６は、好ましくは、非導電性粒子を含まず、好ましくは、フラックス能力を備えるので、ポリマー１６には、フラックス剤が含まれる。ポリマー１６ｇは、下部基板１２と上部基板１４を接合するため役立ち、また、ポリマー誘電体層を設けるためにも機能する。ポリマー１６は、好ましくは、非常に低レベルのイオン汚染物質を更に含み、低粘性であり（たとえば、ポリマー１６が本発明のポリマー温度以下で流れる）、ポリマー１６は、下部基板１２と上部基板１４の両方の形状の周辺を流れる。ポリマー１６は、好ましくは、導電性ジョイント３１が形成されるまで（すなわち、半田バンプ１９が導体パッド１８と導体パッド２０が一つに結合するまで）、ゲル状ではなく、硬化後に、ポリマー１６は、低い誘電率と、高い温度性能と、基板表面及び部品への良好な粘着性と、低い水分吸収性とを示す。
【００２５】
ポリマー１６は、好ましくは、金属表面上で酸化物をフラックス化し、酸化物のフラックスから生成された水分を除去し、酸化物のフラックスからのイオン種を固定化し、必要に応じて熱膨張率を変化させることができる。ポリマー１６は、参考のため全文を引用した文献：Microelectronics Packaging Handbook, Chapman & Hall, New York, New York, 1997に記載されているスクリーンプリンティングのような適当な方法を用いて、下部基板１２に設けられる。
【００２６】
ポリマー１６は、ポリマー樹脂と、硬化剤と、フラックス剤と、を含む。より特定的には、ポリマー１６は、約１５重量パーセント乃至約７０重量パーセントのポリマー樹脂と、約１５重量パーセント乃至約７０重量パーセントの硬化剤と、約０．１０重量パーセント乃至約２０重量パーセントのポリマーフラックス剤と、を含み、より好ましくは、約２５重量パーセント乃至約６０重量パーセントのポリマー樹脂と、約２５重量パーセント乃至約６０重量パーセントの硬化剤と、約１重量パーセント乃至約１５重量パーセントのポリマーフラックス剤と、を含み、さらに好ましくは、約４０重量パーセント乃至約５５重量パーセントのポリマー樹脂と、約４０重量パーセント乃至約５５重量パーセントの硬化剤と、約４重量パーセント乃至約１２重量パーセントのポリマーフラックス剤と、を含む。
【００２７】
ポリマー樹脂は、硬化温度、すなわち、ゲル化温度よりも低い温度（たとえば、約５０℃乃至約１００℃）を有し、好ましくは、約１００℃乃至約１５０℃の温度を有する適当なポリマー樹脂である。好ましくは、ポリマー樹脂は、半田バンプ１９の半田材料のリフロー温度よりも（たとえば、約２０℃乃至約５０℃）高い硬化温度を有する。また、ポリマー材料は、加熱時に膨張し、冷却後も少なくとも一部分は膨張したままである。適当なポリマー樹脂は、参考のため引用した文献：米国特許第5,128,746号明細書によって教示されるように、ビスフェノール−Ａから製造されたエポキシ樹脂と、エピクロロヒドリンとを含む。
【００２８】
別の適当なポリマー樹脂は、たとえば、参考のため引用した文献：米国特許第5,579,573号明細書に記載されているように、高いガラス転移無水硬化エポキシ混合物のような熱硬化性材料を含む。より特定的には、適当な熱硬化性材料は、例示列挙すると、エポキシ、変性エポキシ、メラミン−ホルムアルデヒド、ユリアホルムアルデヒド、フェノール樹脂、ポリ（ビス−マレイミド）、アセチレン終端ＢＰＡ樹脂、ＩＰＮポリマー、トリアジン樹脂、及び、これらの混合物から選択された一つ以上の化合物を含む。更なる適当なポリマー樹脂は、液晶ポリエステル（たとえば、ＸｙｄａｒＴＭ又はＶｅｃｔｒａＴＭ）、ポリ−（エーテルエーテル  ケトン）、或いは、ポリ（アリール  エーテル  ケトン）のような高温熱硬化性材料を含む。更に別の適当な熱硬化性材料は、一例として、ＡＢＳ含有樹脂材料（ＡＢＳ／ＰＣ、ＡＢＳポリスルホン、ＡＢＳ／ＰＶＥ）、アセタール・アクリル、アルキド、アリル・エーテル、セルロース・エステル、塩素化ポリアルキレン・エーテル、シアン酸塩、シアナミド、フラン、ポリアルキレン・エーテル、ポリアミド（ナイロン）、ポリアリールエーテル、ポリブタジエン、ポリカーボネート、ポリエステル、ポリフルオロカーボン、ポリイミド、ポリフェニレン、ポリフェニレン・サリファイド、ポリプロピレン、ポリスチレン、ポリスルホン、ポリウレタン、ポリ酢酸ビニル、ポリ塩化ビニル、ポリ塩化ビニル／塩化ビニリデン、ポリエーテルイミド、ポリエーテル・エーテル・イミドなど、及び、これらの混合物を含む。
【００２９】
硬化剤は、アミン又は無水物のような適当な硬化剤である。ポリマー樹脂及び硬化剤は、適当な硬化剤を含むポリエステル樹脂のような２パート樹脂系でもよい。たとえば、市販されている２パート樹脂系は、Furane 89303 epoxy, Part AとPart Bである。Furane 89303 epoxy, Part Aは、カリフォルニア州ロサンゼルスのFurane Products Companyから入手可能なビスフェノール  Ａ−エピクロロヒドリン  タイプのエポキシ樹脂である。Furane 89303 epoxy, Part Bは、Furane Products Companyから入手可能なアンヒドライド硬化剤である。本発明の範囲内で望ましい結果を得ることができる他のタイプの２パート樹脂系が本発明の精神及び範囲内で含まれることに注意する必要がある。ポリマー１６中のフラックス剤は、特に、半田材料フラックス剤が半田バンプ１９の半田材料に全く、或いは、殆ど混合されていない場合に、半田結合のためフラックス作用を補助する。かくして、ポリマー１６中のフラックス剤は、半田材料中に半田材料フラックス剤を使用する代わりに用いられ、或いは、半田材料フラックス剤と組み合わせて用いられる。
【００３０】
ポリマー１６中の半田材料フラックス剤は、好ましくは、フェニル酸を含み、より好ましくは、β−フェニル酸を含む。β−フェニル酸は、特に、エポキシ樹脂と組み合わせたとき、ポリマー１６の硬化を遅らせるか、或いは、阻止し、ゲル化時間を延長し、ポリマーが初期液体状態から硬化する前に、半田材料（たとえば、６３  Ｓｎ／３７  Ｐｂ）を溶かすことがわかった。β−フェニル酸用の酸は、好ましくは、酢酸、アクリル酸、クロトン酸、カプロン酸、バレリアン酸、エナント酸、オクタン酸、ペラルゴン酸、及び、カプリン酸よりなる酸の群から選択される。より好ましくは、β−フェニル酸用の酸は、酢酸、アクリル酸、クロトン酸、カプロン酸、バレリアン酸、及び、エナント酸よりなる酸の群から選択され、更に好ましくは、酢酸、アクリル酸、及び、クロトン酸よりなる酸の群から選択される。特に、ゲル化時間を長引かせるポリマー硬化時間の遅延は、フラックス剤がβ−フェニルアクリル酸、及び／又は、β−フェニルヒドロキシアクリル酸である場合に改良される。
【００３１】
ポリマー１６は、液体状態で下部基板１２に設けられ、上部基板１４は下部基板１２の方へ動かされ、同時に、上部基板１４の導体パッド１８−半田バンプ１９が下部基板１２上の導体パッド２０と揃えたままにされる。図２の基板組立体を製作するため、半田バンプ１９が導体パッド２０と接触するまで上部基板１４を下部基板１２へ向かって継続的に動かすことにより、液状ポリマー１６は、圧縮され、下部基板１２の周縁部１２ａ及び上部基板１４の周縁部１４ａの方へ外向きに押し流される。液状ポリマー１６は、好ましくは、導体パッド１８−半田バンプ１９／パッド２０を完全に被さる。液状ポリマー１６中の硬化剤は、半田バンプ１９と接触関係にある。図２に示された基板組立体は、加熱され、通常の方法でリフロー処理され（たとえば、約２００℃乃至約２４０℃の温度まで）、液状ポリマー１６内の硬化剤を活性化し、半田バンプ１９の上部及び内部の酸化物を除去し、半田バンプ１９を導体パッド２０へ合金結合させ、ジョイント３１を形成する（図２を参照のこと）。上述の通り、液状ポリマー１６中のフラックス剤は、（半田材料中にフラックス剤が含まれない）単一フラックス剤として単独で使用され、或いは、液状ポリマー１６中のフラックス剤は、半田材料中の半田材料フラックス剤と組み合わせて使用される。リフロー処理中に、液状ポリマー１７中のフラックス剤は、特に、β−フェニルアクリル酸及び／又はβ−フェニルヒドロキシアクリル酸がフラックス剤として使用された場合に、液状ポリマー１６の硬化を遅らせるか、或いは、阻止する。かくして、ジョイント３１は、液状ポリマー１６が完全に硬化する前に形成される。ジョイント３１が形成された後、後硬化処理（たとえば、約１００℃乃至約１８０℃の温度）が液状ポリマー１６を完全に硬化させるために必要になる。
【００３２】
このように、上述の本発明の実施例により、大面積基板を接合する簡単な方法が実現される。通常のフリップチップを基板へ接合するアンダーフィル・プロセスは、非常に狭い接合面積（典型的に、約２．４×２．４ｃｍ２以下）に制限される。基板ビルトアップは、本発明の実施例で示されたより簡単な方法よりも高価である。類似した基板又は異種の基板の接合（すなわち、フレキシブル基板、剛性基板、積層回路基板の接合）が、プロセスを実質的に変更することなく実現される。接合プロセスは、大面積基板の高速、低コスト接合のため自動化することが可能である。
【００３３】
以上の通り、具体的な実施例に関して本発明を説明したが、本発明の範囲を逸脱することなく、実施例の変形、種々の変更、及び、置換が可能である。また、本発明の一部の特徴は、本発明の範囲内で、他の特徴を用いることなく利用することが可能である。したがって、本発明によって教示された事項に特定の条件又は材料を適用するため、本発明の範囲並びに本発明の精神を逸脱することなく、多数の変更を施すことができる。本発明は、本発明を実施する最良の実施形態として説明した特定の実施例に制限されることはなく、本発明は、請求項に記載された事項の範囲内で全ての実施例と均等物を包含するものである。
【００３４】
以上の説明に関して更に以下のような態様が考えられる。
【００３５】
（付記１）  実質的に平坦な第１の基板と、実質的に平坦な第２の基板の上の導電性表面との間に、第１の基板のエッジ及び第２の基板のエッジから内向きに配置されるように液状ポリマー材料を供給し、
液状ポリマーが第１の基板のエッジ及び第２の基板のエッジへ向かって流れるように、第１の基板と第２の基板の間で液状ポリマー材料を押圧し、
液状ポリマー材料を硬化させる、
基板組立体の製造方法。・・・（１）。
【００３６】
（付記２）  第１の基板と第２の基板の間で液状ポリマー材料を押圧した後、第１の基板上の導電性表面を、第２の基板上の導電性表面と接触させる、
付記１記載の製造方法。
【００３７】
（付記３）  液状ポリマー材料は、第１の基板若しくは第２の基板上に存在するダイへ供給される、
付記１記載の製造方法。
【００３８】
（付記４）  第１の基板と第２の基板のうちの少なくとも一方の基板は、面積が少なくとも３６×２．４２ｃｍ２である平坦な表面を有する、
付記１記載の製造方法。
【００３９】
（付記５）  第１の基板の導電性表面は第１の導電性パッドが設けられ、
第２の基板の導電性表面は、第２の導電性パッドが設けられ、第２の導電性パッドの上に半田バンプが設けられている、
付記１記載の製造方法。・・・（２）。
【００４０】
（付記６）  半田バンプは半田材料フラックス剤を含む、
付記５記載の製造方法。
【００４１】
（付記７）  液状ポリマー材料はポリマーフラックス剤を含む、
付記１又は６記載の製造方法。
【００４２】
（付記８）  半田バンプには半田材料フラックス剤が含まれず、
液状ポリマー材料はポリマーフラックス剤を含む、
付記５記載の製造方法。
【００４３】
（付記９）  ポリマーフラックス剤は、β−フェニル酸及び／又はβ−フェニルヒドロキシ酸を含む、
付記７又は８記載の製造方法。
【００４４】
（付記１０）  β−フェニル酸は、β−フェニル酢酸、β−フェニルアクリル酸、β−フェニルクロトン酸、及び、これらの酸の混合物よりなる群から選択される、
付記９記載の製造方法。
【００４５】
（付記１１）  β−フェニル酸は、β−フェニルアクリル酸を含み、
β−フェニルヒドロキシ酸は、β−フェニルヒドロキシアクリル酸を含む、
付記９記載の製造方法。
【００４６】
（付記１２）  液状ポリマー材料は、約１５重量パーセント乃至約７０重量パーセントのポリマー樹脂と、約１５重量パーセント乃至約７０重量パーセントの硬化剤と、約０．１０重量パーセント乃至約２０重量パーセントのフラックス剤と、を含む、
付記１記載の製造方法。・・・（３）。
【００４７】
（付記１３）  約１５重量パーセント乃至約７０重量パーセントのポリマー樹脂と、約１５重量パーセント乃至約７０重量パーセントの硬化剤と、約０．１０重量パーセント乃至約２０重量パーセントのフラックス剤と、を含む、ポリマー混合物。・・・（４）。
【００４８】
（付記１４）  フラックス剤は、β−フェニル酢酸、β−フェニルアクリル酸、β−フェニルクロトン酸、及び、これらの酸の混合物よりなる群から選択されたβ−フェニル酸を含む、付記１３記載のポリマー混合物。
【００４９】
（付記１５）  下部基板と、
上記下部基板の上に供給されたポリマー混合物と、
上記ポリマー混合物の上に置かれた上部基板と、
を具備し、
上記ポリマー混合物は、約１５重量パーセント乃至約７０重量パーセントのポリマー樹脂と、約１５重量パーセント乃至約７０重量パーセントの硬化剤と、約０．１０重量パーセント乃至約２０重量パーセントのフラックス剤と、を含む、基板組立体。・・・（５）。
【００５０】
（付記１６）  フラックス剤は、β−フェニル酢酸、β−フェニルアクリル酸、β−フェニルクロトン酸、及び、これらの酸の混合物よりなる群から選択されたβ−フェニル酸を含む、付記１５記載の基板組立体。
【００５１】
【発明の効果】
本発明によれば、各セルをかぶせるように液状熱硬化樹脂を供給することにより、樹脂の流れをコントロールでき、高速自動、かつ、低コストで大型基板を接合することができる。
【図面の簡単な説明】
【図１Ａ】本発明による液状ポリマーを含む、離間して置かれた大型基板のペアの垂直断面図（その１）である。
【図１Ｂ】本発明による液状ポリマーを含む、離間して置かれた大型基板のペアの垂直断面図（その２）である。
【図２】基板が一体的に接合された図１の基板のペアの垂直断面図である。
【図３】複数のダイを支持し、中央に液状ポリマーが散布された下部基板の平面図である。
【図４】複数のダイを支持し、ダイ毎に液状ポリマーが散布された下部基板の平面図である。
【符号の説明】
１０    基板組立体
１２    下部基板
１２ａ，１２ｂ    周縁部
１４    上部基板
１６    ポリマー
１８，２０    導体パッド
１９    半田バンプ
２４    ダイ
２４ａ    中央ダイ
３１    導電性ジョイント
【図１Ａ】
0004028240.tif 000002
【図１Ｂ】
0004028240.tif 000003
【図２】
0004028240.tif 000004
【図３】
0004028240.tif 000005
【図４】
0004028240.tif 000006